(57)【要約】      （修正有）【課題】ヒートポンプシステム、湿度調整壁剤、湿度調整用シート等に有用である水蒸気吸脱着剤を提供する。【解決手段】下記一般式（１）で表され、粉末Ｘ線回折パターンとして、面間隔６．６０Å付近、５．２４Å付近及び４．１７Å付近にブロードピークを持つことを特徴とするＣＨＡ構造とＡＥＩ構造の連晶体結晶構造を有するシリコアルミノリン酸塩を含む水蒸気吸脱着剤を用いる。（ＳｉｘＡｌｙＰｚ）Ｏ２（１）（式中、ｘはＳｉのモル分率、ｙはＡｌのモル分率、ｚはＰのモル分率、ｘ＋ｙ＋ｚ＝１を表す。）【選択図】図１
2014065029.tif 000002
【特許請求の範囲】
【請求項１】
下記一般式（１）で表され、下記表１に示す粉末Ｘ線回折パターンを特徴とするＣＨＡ構造とＡＥＩ構造とからなる結晶構造を有するシリコアルミノリン酸塩を含む水蒸気吸脱着剤。
（ＳｉｘＡｌｙＰｚ）Ｏ２          （１）
（式中、ｘはＳｉのモル分率、ｙはＡｌのモル分率、ｚはＰのモル分率、ｘ＋ｙ＋ｚ＝１を表す。）
【表１】
2014065029.tif 000008
【請求項２】
前記シリコアルミノリン酸塩のＣＨＡ構造とＡＥＩ構造の連晶比が、ＣＨＡ／ＡＥＩ比で８０／２０〜２０／８０であることを特徴とする請求項１に記載の水蒸気吸脱着剤。
【請求項３】
前記シリコアルミノリン酸塩が、下記一般式（１）で表される組成であることを特徴とする請求項１又は２に記載の水蒸気吸脱着剤。
（ＳｉｘＡｌｙＰｚ）Ｏ２          （１）
ｘはＳｉのモル分率：０．０５＜ｘ≦０．１０、ｙはＡｌのモル分率：０．４７≦ｙ≦０．５２、ｚはＰのモル分率：０．４０≦ｚ≦０．４６、ｘ＋ｙ＋ｚ＝１
【請求項４】
前記シリコアルミノリン酸塩が、８０℃の飽和水蒸気中で８日間保存する前の結晶化度に対する、当該保存後の結晶化度の割合が、５０％以上１００％以下であることを特徴とする請求項１乃至３のいずれか１項に記載の水蒸気吸脱着剤。
【請求項５】
前記シリコアルミノリン酸塩が、水和処理前の固体酸量に対する水和処理後の固体酸量が５０％以上であることを特徴とする請求項１乃至４のいずれか１項に記載の水蒸気吸脱着剤。
【請求項６】
前記シリコアルミノリン酸塩が、アルカリ土類金属を含むことを特徴とする請求項１乃至５に記載の水蒸気吸脱着剤。
【請求項７】
前記シリコアルミノリン酸塩が、カルシウムを含むことを特徴とする請求項６に記載の水蒸気吸脱着剤。
【発明の詳細な説明】
【技術分野】
【０００１】
本発明は、シリコアルミノリン酸塩を含む新規な水蒸気吸脱着剤に関する。本発明に係る水蒸気吸脱着剤は、吸着式ヒートポンプシステム、デシカント空調システム、湿度調整壁剤、湿度調整用シートなどに適した水蒸気吸脱着剤に関する。
【背景技術】
【０００２】
吸着式ヒートポンプシステム、デシカント空調システム等のシステムにおいては、システム系外に水蒸気を排出するための水蒸気吸脱着剤が用いられている。当該システムでは、２５℃〜４０℃の吸着温度で水蒸気吸脱着剤に水蒸気（水）を吸着させた後、これを６０℃〜１００℃の脱離温度まで加熱する。水蒸気吸脱着剤に吸着した水は加熱により脱離し、これにより、水蒸気吸脱着剤が乾燥する。乾燥した水蒸気吸脱着剤は吸着温度まで冷却されて、再度、水の吸着に使用される。当該システムでは、この様な水蒸気の吸着及び脱離（以下、「吸脱着」とする。）が繰返される。この様なシステムに使用される水蒸気吸脱着剤として、吸着温度から脱離温度の温度範囲における水蒸気吸脱着量が多い吸着剤が望まれており、様々な吸着剤が提案されている（特許文献１又は２）。
【０００３】
特許文献１には、ゼオライト類縁物質を含む吸着ヒートポンプ用水蒸気吸脱着剤が報告されている。当該ゼオライト類縁物質はアルミニウム、リンおよびケイ素を骨格構造に含み、なおかつ、構造コードがＣＨＡのゼオライト類縁物質であった。当該ゼオライト類縁物質を含む水蒸気吸脱着剤は、水蒸気吸着等温線において相対蒸気圧０．０５以上０．３０以下の範囲で相対蒸気圧が０．１５変化したときの水の吸着量変化が０．１８ｇ／ｇ以上の相対蒸気圧域を有するものであった。
【０００４】
特許文献２には、骨格を構成する元素として少なくともＡｌとＰを含み、なおかつ、ＭｇまたはＳｉを含むゼオライト類縁物質からなる吸脱着剤が開示されている。当該ゼオライト類縁物質は、細孔が３．８から７．１オングストロームの径を有する１次元構造を有し、なおかつ、その結晶構造がＡＴＳ構造、ＡＴＮ構造、ＡＷＷ構造、ＬＴＬ構造、及びＳＡＳ構造の何れかの結晶構造を有するものであった。
【先行技術文献】
【特許文献】
【０００５】
【特許文献１】特開２００３−３４０２３６号公報
【特許文献２】特開２００７−１８１７９５号公報
【発明の概要】
【発明が解決しようとする課題】
【０００６】
これまで提案されている水蒸気吸脱着剤は、その水蒸気吸脱着量が十分なものではなかった。
【０００７】
本発明は、上記の課題を解決し、吸着式ヒートポンプシステム、デシカント空調システム、湿度調整壁剤、湿度調整用シート等に有用な水蒸気吸脱着剤を提供する。すなわち、本発明は水分除去システムとして使用した場合に、高い水蒸気吸脱着量を有する水蒸気吸脱着剤を提供することを目的とする。
【課題を解決するための手段】
【０００８】
本発明者は、シリコアルミノリン酸塩の結晶構造と水蒸気吸脱着特性について検討した。その結果、ＣＨＡ構造とＡＥＩ構造とからなる結晶構造を有するシリコアルミノリン酸塩において、シリコアルミノリン酸塩に含まれるＣＨＡ構造とＡＥＩ構造の連晶比（Ｉｎｔｅｒｇｒｏｗｔｈ  ｒａｔｉｏ）が制御されたものが、優れた水蒸気吸脱着特性を有することを見出し、本発明を完成するに至った。
【０００９】
すなわち、本発明は下記一般式（１）で表され、下記表１に示す粉末Ｘ線回折（以下、「ＸＲＤ」とする。）パターンを特徴とするＣＨＡ構造とＡＥＩ構造とからなる結晶構造を有するシリコアルミノリン酸塩を含む水蒸気吸脱着剤である。
【００１０】
（ＳｉｘＡｌｙＰｚ）Ｏ２          （１）
（式中、ｘはＳｉのモル分率、ｙはＡｌのモル分率、ｚはＰのモル分率、ｘ＋ｙ＋ｚ＝１を表す。）
【００１１】
【表１】
2014065029.tif 000003
【００１２】
以下、本発明の水蒸気吸脱着剤について説明する。
【００１３】
本発明の水蒸気吸脱着剤は、ＣＨＡ構造とＡＥＩ構造とからなる結晶構造を有するシリコアルミノリン酸塩（以下、「連晶ＳＡＰＯ」とする。）を含む水蒸気吸脱着剤であり、連晶ＳＡＰＯからなる水蒸気吸脱着剤であってもよい。
【００１４】
連晶ＳＡＰＯは、その結晶構造が、ＣＨＡ構造とＡＥＩ構造とからなる結晶構造（以下、「連晶体結晶構造」とする。）である。したがって、結晶構造がＣＨＡ構造のみからなるシリコアルミノリン酸塩、あるいは結晶構造がＡＥＩ構造のみからなるシリコアルミノリン酸塩と、連晶ＳＡＰＯとは異なる。さらに、連晶ＳＡＰＯは、ＣＨＡ構造のシリコアルミノリン酸塩とＡＥＩ構造のシリコアルミノリン酸塩とを混合して得られるシリコアルミノリン酸塩とも異なる。
【００１５】
水蒸気吸脱着剤に含まれる連晶ＳＡＰＯは、表１に示すＸＲＤパターンを有する。
【００１６】
このＸＲＤパターンは、ＳＡＰＯ−３４シリコアルミノリン酸塩のＸＲＤパターンには存在しないブロードピークを、面間隔６．６０Å付近（回折角２θ＝１３．４°付近）、５．２４Å付近（回折角２θ＝１６．９°付近）、及び４．１７Å付近（回折角２θ＝２１．３°付近）に有する。これらのブロードピークは、本発明の水蒸気吸脱着剤に含まれる連晶ＳＡＰＯが、連晶体結晶構造を有することを示している。
【００１７】
さらに、本発明の水蒸気吸脱着剤に含まれる連晶ＳＡＰＯは、結晶構造保持率が５０％以上１００％以下であることが好ましい。結晶構造保持率とは、８０℃の飽和水蒸気中に８日間保存する前の結晶化度に対する、当該保存後の結晶化度の割合である。
【００１８】
本発明において結晶化度はシリコアルミノリン酸塩のＸＲＤパターンにおける主なピークのピーク強度の合計値から求めることができる。連晶ＳＡＰＯであれば、そのＸＲＤパターンにおける主なピークは２θ＝１６．１±０．２°、１９．１±０．２°、２０．７±０．２°、及び２６．１±０．２°の４つである。また、ＳＡＰＯ−３４であれば、そのＸＲＤパターンにおける主なピークは２θ＝１６．１±０．２°、１７．８±０．２°、２０．８±０．２°、及び２５．１±０．２°の４つである。なお、本発明における２θの値（°）は、いずれも銅Ｋα線を線源とした場合の値である。
【００１９】
また、本発明の水蒸気吸脱着剤に含まれる連晶ＳＡＰＯのＣＨＡ構造とＡＥＩ構造の割合（Ｉｎｔｅｒｇｒｏｗｔｈ  ｒａｔｉｏ；以下、「連晶比」とする。）は、ＣＨＡ／ＡＥＩ比で８０／２０〜２０／８０であることが好ましく、５０／５０〜３０／７０であることがさらに好ましく、４５／５５〜３０／７０であることがより好ましい。連晶比がＣＨＡ／ＡＥＩ比でこの範囲であれば、連晶ＳＡＰＯの耐水性が低下しにくくなり、なおかつ、結晶構造保持率が低くなりにくい。
【００２０】
また、本発明の水蒸気吸脱着剤に含まれる連晶ＳＡＰＯは、上記一般式（１）において、Ｓｉのモル分率ｘが０．０５＜ｘ≦０．１０、Ａｌのモル分率ｙが０．４７≦ｙ≦０．５２、及びＰのモル分率ｚが０．４０≦ｚ≦０．４６であることが好ましい。上記の範囲の組成であれば、結晶構造保持率がより高くなりやすい。
【００２１】
さらに、本発明の水蒸気吸脱着剤は、水和処理前の固体酸量に対する水和処理後の固体酸量（以下、「固体酸維持率」とする。）が５０％以上であることが好ましい。固体酸維持率が５０％以上であれば、本発明の水蒸気吸脱着剤の耐水性がより高くなりやすい。固体酸は水蒸気吸着の活性点となる。そのため、水和処理前後の固体酸維持率が高いほど耐水性が高く、水蒸気吸脱着剤として好ましい特性を有する。
【００２２】
固体酸は、一般的なＮＨ３−ＴＰＤ法により確認及び定量することができる。固体酸はアンモニア（ＮＨ３）を吸着する性質を有する。ＮＨ３−ＴＰＤ法は、この性質を利用した測定法であり、シリコアルミノリン酸塩にアンモニアを吸着及び脱離させ、特定の温度範囲においてシリコアルミノ酸塩から脱離されるアンモニアを確認及び定量し、これを固体酸として確認及び定量する測定方法である。
【００２３】
ＮＨ３−ＴＰＤ法としては、以下の３つの工程を有する方法を例示することができる。
【００２４】
１）シリコアルミノリン酸塩に吸着したガスや水分等を除去する前処理工程
２）アンモニアをシリコアルミノリン酸塩に吸着させるアンモニア吸着工程、及び
３）シリコアルミノリン酸塩に吸着されたアンモニアを、そこから脱離させるアンモニア脱離工程
【００２５】
前処理工程としては、処理温度４００〜６００℃で不活性ガスをシリコアルミノリン酸塩に流通させることが例示できる。また、アンモニア吸着工程としては、処理温度１００〜１５０℃で、１〜２０容量％のアンモニアを含む不可性ガスをシリコアルミノリン酸塩に流通させることが例示できる。さらに、アンモニア脱離工程としては、不活性ガスをシリコアルミノリン酸塩に流通しながら１００℃〜７００℃程度まで昇温することが例示できる。
【００２６】
アンモニア脱離工程において、脱離したアンモニアを確認及び定量することで、固体酸の確認及び定量ができる。なお、シリコアルミノリン酸塩に吸着されるアンモニアは、物理的に吸着されるアンモニアと、固体酸により吸着されるアンモニアがある。固体酸の確認及び定量を行う際は、この両者を分離する必要がある。例えば、２５０〜４５０℃の温度で脱離したアンモニアのピークをもって固体酸の存在が確認でき、当該ピークに相当するアンモニア量を定量し、これを固体酸量とみなすことが挙げられる。
【００２７】
さらに、本発明の水蒸気吸脱着剤は、アルカリ土類金属が担持された連晶ＳＡＰＯを含んでいてもよい。連晶ＳＡＰＯにアルカリ土類金属が担持されることで、複数回の水和処理を施した処理（以下、「サイクル水和処理」とする。）後の固体酸量の低下が抑制されやすくなる。
【００２８】
ここで、サイクル水和処理として、例えば、６０℃以上、１００℃以下の飽和水蒸気雰囲気下に水蒸気吸脱着剤を１時間以上、６０日間以下、静置する処理をした後に、６０℃以上、２００℃以下の乾燥雰囲気下（すなわち、水分含有量０．０５体積％以下の雰囲気下）に水蒸気吸脱着剤を１時間以上、６０日間以下、静置する処理をすること１サイクルとし、当該サイクルを１０回以上、５０回以下繰り返すこと、が挙げられる。
【００２９】
アルカリ土類金属は、マグネシウム（Ｍｇ）、カルシウム（Ｃａ）、ストロンチウム（Ｓｒ）及びバリウム（Ｂａ）群から選ばれる少なくともいずれか１種であることが好ましく、カルシウムであることがより好ましい。
【００３０】
アルカリ土類金属がカルシウムである場合、カルシウム担持量は０．１重量％以上、更には０．２重量％以上、また更には０．４重量％以上であることが好ましい。カルシウム担持量がこの範囲であれば、サイクル水和処理後の固体酸量の低下がより抑制されやすくなる。また、カルシウム含有量は、２．５重量％以下、更には２重量％以下、また更には１．５重量％以下であれば、十分な固体酸量の低下を抑制する効果が得られる。なお、アルカリ土類金属がカルシウム以外である場合、その含有量は、上記のカルシウム含有量（重量％）に対応する物質量（ｍｏｌ）と同程度の量、であればよい。
【００３１】
本発明の水蒸気吸脱着剤は、これを任意の形態とすることができる。例えば、これを粉末で使用してもよく、コーティングや成形体として使用してもよい。コーティングとして使用する場合、本発明の水蒸気吸脱着剤を粉末スラリーとし、これをハニカムローターなどの基材にコーティングすればよい。
【００３２】
成形体として使用する場合、バインダーや成形助剤を本発明の水蒸気吸脱着剤に混合して粒状成形体として使用すればよい。さらに、他の材料と一体成型してもよく、紙又は樹脂に混合することによりシート状にしてもよい。
【００３３】
本発明の水蒸気吸脱着剤の製造方法を以下に説明する。
【００３４】
本発明の水蒸気吸着剤は、連晶ＳＡＰＯを含ませれば任意の製造方法により得ることができる。さらに、連晶ＳＡＰＯは、以下のモル組成比を有する反応混合物を１３０℃以上２２０℃以下の温度に５時間以上１００時間以下保持することにより製造方法により得られるものであることが好ましい。
【００３５】
Ｐ２Ｏ５／Ａｌ２Ｏ３（モル比）＝０．７〜１．５
ＳｉＯ２／Ａｌ２Ｏ３（モル比）＝０．１〜１．２
Ｈ２Ｏ／Ａｌ２Ｏ３（モル比）＝５〜１００
Ｒ／Ａｌ２Ｏ３（モル比）＝０．５〜５
（Ｒは、有機鉱化剤を表す。）
【００３６】
ケイ素源は特に限定されないが、水溶性または水に分散されたケイ素源、固体状のケイ素源、又は有機ケイ素源などが挙げられる。水溶性のケイ素源としては、コロイダルシリカ、シリカゾル、及び水ガラスの群から選ばれる少なくとも１種、固体状ケイ素源としては、無定形シリカ、フュームドシリカ、及び珪酸ナトリウムの群から選ばれる少なくとも１種、有機ケイ素源としては、オルトケイ酸エチルを例示することができる。
【００３７】
燐源として、例えば、正リン酸又は亜リン酸など水溶性の燐源、ピロリン酸などの縮合リン酸、リン酸カルシウムなどの固体状の燐源が挙げられる。
【００３８】
アルミニウム源として、例えば、水溶性または水に分散されたアルミニウム源、固体状アルミニウム源、有機アルミニウム源などが挙げられる。水溶性アルミニウム源として、硫酸アルミニウム溶液、アルミン酸ソーダ溶液、及びアルミナゾルの群から選ばれる少なくとも１種、固体状アルミニウム源として、無定形アルミナ、擬ベーマイト、ベーマイト、水酸化アルミニウム、硫酸アルミニウム、及びアルミン酸ナトリウムの群から選ばれる少なくとも１種、有機アルミニウム源としてアルミニウムイソプロポキシドを例示することができる。
【００３９】
有機鉱化剤として、例えば、３級アミン、更にはトリエチルアミン、メチルジエチルアミン、ジエチルプロピルアミン、エチルジプロピルアミン、及びジエチルイソプロピルアミンの群から選ばれる少なくとも１種の３級アミン、また更にはトリエチルアミンを挙げることができる。有機鉱化剤としてトリエチルアミンを使用する場合、トリエチルアミン以外の３級アミン、あるいはシリコアルミノリン酸塩の合成に使用される他の有機鉱化剤とトリエチルアミンとを混合して使用してもよい。上記の他の有機鉱化剤としては、例えば、テトラエチルアンモニウム塩、ジエチルアミン、メチルブチルアミン、モルフォリン、シクロへキシルアミン、及びプロピルアミンの群から選ばれるいずれか１つ以上を挙げることができる。
【００４０】
これらケイ素源、燐源、アルミニウム源、水、及び有機鉱化剤の添加順序は特に限定されない。それぞれを個別に、あるいは２原料以上を同時に添加混合することにより、反応混合物を調製してもよい。さらには、あらかじめ無定形のアルミノ燐酸ゲル、無定形のシリコアルミノ燐酸ゲルを調製し、これに水と有機鉱化剤、必要によりケイ素源、燐源、アルミニウム源を追加、混合することにより反応混合物を調製してもよい。反応混合物は、必要により、塩酸、硫酸、フッ酸、水酸化ナトリウム、水酸化カリウム、水酸化アンモニウムなどの酸、アルカリによりｐＨを調製してもよい。
【００４１】
燐源とアルミニウム源は、酸化物換算でＰ２Ｏ５／Ａｌ２Ｏ３モル比が０．７〜１．５となるよう混合する。Ｐ２Ｏ５／Ａｌ２Ｏ３モル比が０．７以上であれば収量の低下が防げる。Ｐ２Ｏ５／Ａｌ２Ｏ３モル比が１．５以下であれば、結晶化速度が低下しにくくなり、短時間で結晶化できる。好ましいＰ２Ｏ５／Ａｌ２Ｏ３モル比は０．８〜１．２である。
【００４２】
ケイ素源とアルミニウム源は、酸化物換算でＳｉＯ２／Ａｌ２Ｏ３モル比が０．１〜１．２となるよう混合する。ＳｉＯ２／Ａｌ２Ｏ３モル比が０．１以上であれば固体酸量の不足が生じない。ＳｉＯ２／Ａｌ２Ｏ３モル比が１．２以下であれば結晶化速度が低下しにくくなり、短時間で結晶化できる。好ましいＳｉＯ２／Ａｌ２Ｏ３モル比は０．２〜０．８である。
【００４３】
水とアルミニウム源は、酸化物換算でＨ２Ｏ／Ａｌ２Ｏ３モル比が５〜１００となるよう混合する。原料としてコロイダルシリカやリン酸などの水溶液を使用する際には水溶液中の水を含めた量をＨ２Ｏとする必要がある。Ｈ２Ｏ／Ａｌ２Ｏ３モル比は、生成物の収量に影響するため小さい方が好ましい。しかしながら、Ｈ２Ｏ／Ａｌ２Ｏ３モル比は５以上であれば反応混合物の粘度の上昇が抑えられる。好ましいＨ２Ｏ／Ａｌ２Ｏ３モル比は１０〜１００、さらには１５〜６０である。
【００４４】
有機鉱化剤（Ｒ）とアルミニウム源は、酸化物換算でＲ／Ａｌ２Ｏ３モル比が０．５〜５となるように混合する。有機鉱化剤は、Ｒ／Ａｌ２Ｏ３モル比は大きい方が好ましい。Ｒ／Ａｌ２Ｏ３モル比が０．５以上とすることで、本発明の水蒸気吸脱着剤に含まれる連晶ＳＡＰＯが得られやすくなる。一方、有機鉱化剤をＲ／Ａｌ２Ｏ３モル比が５以下であれば、十分な構造形成効果が得られる。好ましいＲ／Ａｌ２Ｏ３モル比は１〜３である。
【００４５】
連晶ＳＡＰＯの製造に際しては、反応混合物にシリコアルミノリン酸塩を種晶として０．０５〜１０重量％添加することにより、結晶化時間の短縮化を図ってもよい。この際、種晶とする本発明のシリコアルミノリン酸塩は粉砕して使用することがより効果的である。
【００４６】
ここでの種晶添加量（重量％）は、反応混合物中のケイ素源、燐源、及びアルミニウム源のＳｉ、Ｐ及びＡｌの量を、それぞれ酸化物（ＳｉＯ２、Ｐ２Ｏ５、Ａｌ２Ｏ３）として換算した場合の総重量に対する、種晶の重量割合である。種晶添加量が０．０５重量％以上であれば、結晶化時間の短縮化の効果が十分に得られる。一方、種晶添加量の上限は特に限定されないが、１０重量％を超えて添加しても効果が変わらない。したがって、好ましい種晶添加量は０．０５〜１０重量％であり、より好ましくは０．１〜５重量％である。
【００４７】
以上のように調製された反応混合物を密閉耐圧容器に入れ、１３０℃以上２２０℃以下の温度に５時間以上１００時間以下保持する。これにより、本発明の水蒸気吸脱着剤に含まれる連晶ＳＡＰＯを製造することができる。生成物の組成や結晶径を均一にするために、反応混合物は保持中に撹拌することが好ましい。
【００４８】
結晶化温度が高いと反応混合物を短時間で結晶化させることが可能である。好ましい結晶化温度は１５０〜２００℃である。
【００４９】
結晶化された連晶ＳＡＰＯは、ろ過、デカンテーション、遠心分離など常法の固液分離法により結晶化母液と分離し、必要により水洗を行った後、常法により乾燥することにより回収すればよい。
【００５０】
回収された乾燥状態のシリコアルミノリン酸塩は、結晶化に使用した有機鉱化剤を細孔内に含有している。水蒸気吸脱着剤として、得られたシリコアルミノリン酸塩を使用するためには、含有する有機鉱化剤の焼成除去を行うことができる。有機鉱化剤は、含酸素雰囲気下で４００〜８００℃の温度で焼成することにより除去すればよい。酸素濃度が高い雰囲気で焼成を行うと、有機鉱化剤が激しく燃焼するために、シリコアルミノリン酸塩の構造が破壊され、焼成炉の温度制御ができなくなることがある。このような場合には、焼成初期は低酸素雰囲気あるいは無酸素雰囲気として有機鉱化剤の燃焼を抑制することが好ましい。
【００５１】
以上のようにして得られた連晶ＳＡＰＯは、使用する原料によっては、アルカリ金属、アルカリ土金属など原料中の金属カチオンをイオン交換サイトに含有することがある。そのため、必要により、酸洗浄、あるいはイオン交換により金属カチオンを除去、あるいは所望の金属カチオンを含有させることができる。
【００５２】
本発明の水蒸気吸脱着剤に含まれる連晶ＳＡＰＯは、これにアルカリ土類金属を担持させてもよい。
【００５３】
アルカリ土類金属元素としては、マグネシウム（Ｍｇ）、カルシウム（Ｃａ）、ストロンチウム（Ｓｒ）及びバリウム（Ｂａ）群から選ばれる少なくともいずれか１種であることが好ましく、カルシウムであることがより好ましい。
【００５４】
アルカリ土類金属担持に供する連晶ＳＡＰＯを、プロトン型（Ｈ＋型）の連晶ＳＡＰＯ、またはアンモニア型（ＮＨ４＋型）の連晶ＳＡＰＯのいずれかとすることが好ましい。これにより、連晶ＳＡＰＯへのアルカリ土類金属の担持がより効率的に行える傾向にある。
【００５５】
連晶ＳＡＰＯをプロトン型（Ｈ＋型）の連晶ＳＡＰＯとするためには、例えば、結晶化後の連晶ＳＡＰＯを、大気中、４００℃以上で焼成することが挙げられる。また、連晶ＳＡＰＯをアンモニア型（ＮＨ４＋型）の連晶ＳＡＰＯにするには、例えば、結晶化後の連晶ＳＡＰＯを塩化アンモニウム水溶液でイオン交換することを挙げられる。
【００５６】
アルカリ土類金属の原料は、連晶ＳＡＰＯに担持させるアルカリ土類金属を含む硝酸塩、硫酸塩、酢酸塩、塩化物、錯塩、酸化物及び複合酸化物の群から選ばれるいずれか、並びにこれらの混合物を使用することができ、硝酸塩または酢酸塩であることが好ましい。
【００５７】
アルカリ土類金属が担持されれば、その担持方法は任意の方法を選択することができる。担持方法として、イオン交換法、含浸担持法、蒸発乾固法、沈殿担持法又は物理混合法などの方法を例示することができ、連晶ＳＡＰＯに担持するアルカリ土類金属量が制御しやすいため、担持方法は含浸担持法、又は蒸発乾固法のいずれかであることが好ましい。
【００５８】
これらのアルカリ土類金属の原料は、目的とする担持量となる量を使用すればよい。例えば、アルカリ土類金属がカルシウムである場合、連晶ＳＡＰＯの重量に対するカルシウムの重量が０．１重量％以上、更には０．２重量％以上、また更には０．４重量％以上となる量を挙げることができる。一方、連晶ＳＡＰＯの重量に対するカルシウムの重量が２．５重量％以下、更には２重量％以下、また更には１．５重量％以下となる量を用いればよい。なお、アルカリ土類金属がカルシウム以外である場合、当該アルカリ土類金属の原料中のアルカリ土類金属が、上記のカルシウム量（重量％）に対応する物質量（ｍｏｌ）と同程度の量となるように、当該原料を使用すればよい。
【発明の効果】
【００５９】
本発明の水蒸気吸脱着剤は高い水蒸気吸着量を有しており、吸着式ヒートポンプシステム、デシカント空調システム、湿度調整壁剤、湿度調整用シートなどの水蒸気吸脱着剤に使用することができる。
【図面の簡単な説明】
【００６０】
【図１】実施例１で得られたシリコアルミノリン酸塩の２５℃で測定した水蒸気吸着等温線を示す図である。
【図２】比較例１で得られたシリコアルミノリン酸塩の２５℃で測定した水蒸気吸着等温線を示す図である。
【実施例】
【００６１】
以下、実施例により本発明をさらに具体的に説明するが、本発明はこれに限定されるものではない。
【００６２】
（連晶比）
国際ゼオライト学会より配布されているＤＩＦＦａＸプログラム（ｖ１．８１３）を用いたＸＲＤシミュレーションパターンと試料のＸＲＤパターンとの比較により、試料の連晶比（ＣＨＡ／ＡＥＩ比）を決定した。
【００６３】
（結晶構造保持率）
シャーレに試料を約０．５ｇ量り取った。これを８０℃に保持した水を入れたデシケーター中で、８０℃の飽和水蒸気中に８日間保存した。８日間保存の後、６００℃×１時間の焼成を行い、Ｘ線回折の評価を行った。
【００６４】
結晶構造保持率は、当該保存前後の試料について、銅Ｋα線を線源として測定したＸＲＤパターンにおける主なピーク強度の総和を求めた。当該総和から、以下の式により結晶構造保持率を求めた。なお、実施例１，２，３においては２θ＝１６．１°、１９．１°、２０．７°、及び２６．１°の４本のピークを主なピークとした。一方、比較例１においては２θ＝１６．１°、１７．８°、２０．８°、及び２５．１°の４本を主なピークとした。
【００６５】
結晶構造保持率（％）＝（保存後のピーク強度／保存前のピーク強度）×１００
【００６６】
（固体酸量の測定）
試料の固体酸量の測定は、以下に示したＮＨ３−ＴＰＤ法により行った。
【００６７】
測定に先立ち、試料を加圧成形し、粉砕した後、２０〜３０メッシュに整粒した。整粒後の試料を０．１ｇ量りとり、これを固定床常圧流通式反応管（以下、単に「反応管」という）に充填した。
【００６８】
試料が充填された反応管にヘリウムガスを流通しながら、これを５００℃まで加熱した。これにより、試料とヘリウムガスとを接触させた。５００℃で１時間保持した後、試料が充填された反応管を１００℃まで冷却した。
【００６９】
冷却後、試料が充填された反応管の温度を１００℃に保持しながら、１０体積％のアンモニアを含むアンモニア−ヘリウム混合ガスを流速６０ｍＬ／ｍｉｎで１時間流通させた。これにより、試料にアンモニアを吸着させた。試料へのアンモニア吸着後、アンモニア−ヘリウム混合ガスを止め、その代わりにヘリウムガスを６０ｍＬ／ｍｉｎで１時間流通させた。これにより、反応管の雰囲気中に残存するアンモニアガス、すなわち、試料に吸着されなかったアンモニアを反応管から除去した。
【００７０】
その後、流速６０ｍＬ／ｍｉｎでヘリウムガスを流通しながら、１０℃／ｍｉｎの昇温速度で１００℃から７００℃まで試料を昇温した。これにより、試料に吸着されたアンモニアを試料から脱離させた。試料から脱離されたアンモニアは、熱伝導度検出器（ＴＣＤ）を備えたガスクロマトグラフによって連続的に定量され、これによりアンモニアの脱離スペクトルを得た。
【００７１】
得られた脱離スペクトルにおいて、脱離温度１００℃以上２５０℃未満にピークトップを持つ脱離ピークを、試料へ物理吸着したアンモニアの脱離に由来するピーク（以下、「物理吸着ピーク」という）とみなし、脱離温度２５０℃以上４５０℃以下にピークトップを持つ脱離ピークを、試料の固体酸に由来するピーク（以下、「固体酸ピーク」という）とみなした。
【００７２】
脱離スペクトルにおける固体酸ピークのピーク面積を求め、これと、予め測定したアンモニア量（ｍｍｏｌ）が既知のガス（０．２５ｍＬの１０容量％アンモニア−ヘリウム混ガス）のＮＨ３−ＴＰＤピークのピーク面積との比を求めた。これにより固体酸ピーク
に相当するアンモニア脱離量（ｍｍｏｌ）を求め、以下の式により、試料の固体酸量を求めた。
【００７３】
試料の固体酸量（ｍｍｏｌ／ｇ）
＝固体酸ピークに相当するアンモニア脱離量（ｍｍｏｌ）／シリコアルミノリン酸塩質量（ｇ）
【００７４】
（水蒸気吸着量の評価）
測定に先立ち、試料を加圧成形し、粉砕した後、２０〜３０メッシュに整粒し、これを３５０℃、２時間で前処理した。前処理後、以下の条件で水蒸気吸着量の評価を行った。
【００７５】
装置            ：磁気浮遊式天秤（日本ベル株式会社製）
吸着温度        ：２５℃
空気恒温層温度  ：８０℃
初期導入圧力    ：５ｋＰａ
当該条件により水蒸気吸着等温線を得、これより、相対圧力０．０５〜０．３０における水蒸気吸着量を求めた。なお、水蒸気吸着量は、試料１００ｇに対する水蒸気の吸着量（ｇ／１００ｇ）として求めた。
【００７６】
実施例１
水２９．４ｇ、８５％リン酸水溶液（キシダ化学：特級試薬）９．００ｇ、３０％コロイダルシリカ（日産化学：ＳＴ−Ｎ３０）１．５３ｇ、トリエチルアミン（キシダ化学：特級試薬）１１．９ｇ、及び７７％擬ベーマイト（サソール：Ｐｕｒａｌ  ＳＢ）５．１９ｇ、結晶性シリコアルミノリン酸塩をボールミルで１時間湿式粉砕して得られた種晶０．０７５ｇを混合し、次の組成の反応混合物を調製した。
【００７７】
Ｐ２Ｏ５／Ａｌ２Ｏ３（モル比）＝１．０
ＳｉＯ２／Ａｌ２Ｏ３（モル比）＝０．２０
Ｈ２Ｏ／Ａｌ２Ｏ３（モル比）＝５０
ＴＥＡ／Ａｌ２Ｏ３（モル比）＝３
（ＴＥＡは、有機鉱化剤として使用するトリエチルアミンを表す。）
種晶添加量＝０．６重量％
【００７８】
この反応混合物を８０ｍｌのステンレス製密閉耐圧容器に入れ、撹拌しながら１８０℃で６２時間保持した。
【００７９】
生成物をろ過、水洗後、１１０℃で一晩乾燥した後、６００℃で２時間焼成した。
【００８０】
生成物について、銅Ｋα線を線源とするＸ線回折装置（マックサイエンス：ＭＰＸ３）により得たＸＲＤパターンから、ピーク位置の面間隔値（ｄ値）とそのピークの相対強度を求めて表２に示す。
【００８１】
【表２】
2014065029.tif 000004
【００８２】
表２に示す通り、本発明の結晶性シリコアルミノリン酸塩の特徴、即ち、ＳＡＰＯ−３４シリコアルミノリン酸塩の粉末Ｘ線回折パターンには存在しない面間隔６．６０Å付近（回折角２θ＝１３．４°付近）、５．２４Å付近（回折角２θ＝１６．９°付近）及び４．１７Å付近（回折角２θ＝２１．３°付近）にブロードピークを有していた。
【００８３】
乾燥後の生成物を誘導結合プラズマ発光分析装置（ＩＣＰ）により組成分析を行ったところ、酸化物換算で下記の組成を有していた。
【００８４】
（Ｓｉ０．０５５Ａｌ０．５０Ｐ０．４４）Ｏ２
【００８５】
得られたシリコアルミノリン酸塩は、ＣＨＡ構造とＡＥＩ構造の連晶比（Ｉｎｔｅｒｇｒｏｗｔｈ  ｒａｔｉｏ）がＣＨＡ／ＡＥＩ比で４０／６０であった。
【００８６】
結晶構造保持率は１００％であり、高い結晶構造保持率であった。
【００８７】
（水和処理）
得られたシリコアルミノリン酸塩を６００℃で２時間焼成した。これにより、有機鉱化剤を除去し、プロトン型（Ｈ＋型）のシリコアルミノリン酸塩とした。焼成後のシリコアルミノリン酸塩を０．５ｇシャーレに量りとり、底部に純水を含むデシケーターにこれを配置した後、デシケーターを密閉した。当該デシケーターを８０℃に保持した乾燥機中に配置することにより、シリコアルミノリン酸塩を８０℃の飽和水蒸気濃度（２９１ｇ／ｍ３）雰囲気下に置いた。当該雰囲気下に８日間静置することにより、シリコアルミノリン酸塩を水和処理した。
【００８８】
（固体酸量の測定）
焼成後のシリコアルミノリン酸塩（すなわち、水和処理前のシリコアルミノリン酸塩）、及び、水和処理後のシリコアルミノリン酸塩のそれぞれの固体酸量を測定した。その結果、焼成後のシリコアルミノリン酸塩の固体酸量は０．７８ｍｍｏｌ／ｇ、及び、水和処理後のシリコアルミノリン酸塩の固体酸量は０．５４ｍｍｏｌ／ｇであり、水和処理後の固体酸維持率は７０％であった。
【００８９】
水蒸気吸着等温線から、相対圧力０．０５〜０．３０における水蒸気吸着量は２４．３（ｇ／１００ｇ）であった。２５℃で測定した水蒸気吸着等温線を図１に示す。
【００９０】
実施例２
水１６９８ｇ、８５％リン酸水溶液５５９ｇ、３０％コロイダルシリカ２８４ｇ、トリエチルアミン７３６ｇ、７７％擬ベーマイト３２２ｇ、結晶性シリコアルミノリン酸塩をボールミルで１時間湿式粉砕した種晶４．２ｇを混合し、次の組成の反応混合物を調製した。
【００９１】
Ｐ２Ｏ５／Ａｌ２Ｏ３（モル比）＝１．０
ＳｉＯ２／Ａｌ２Ｏ３（モル比）＝０．６
Ｈ２Ｏ／Ａｌ２Ｏ３（モル比）＝５０
ＴＥＡ／Ａｌ２Ｏ３（モル比）＝３
（ＴＥＡは、有機鉱化剤として使用するトリエチルアミンを表す。）
種晶０．５重量％
【００９２】
この反応混合物を４０００ｍｌのステンレス製密閉耐圧容器に入れ、２７０ｒｐｍで撹拌しながら１８０℃で６４時間保持した。
【００９３】
生成物をろ過、水洗後、１１０℃で一晩乾燥した後、６００℃で２時間焼成した。
【００９４】
生成物について、銅Ｋα線を線源とする粉末Ｘ線回折装置（マックサイエンス：ＭＰＸ３）により得たＸ回折パターンから、ピーク位置の面間隔値（ｄ値）とそのピークの相対強度を求めて表３に示す。
【００９５】
【表３】
2014065029.tif 000005
【００９６】
表３に示す通り、得られた生成物は、本発明の結晶性シリコアルミノリン酸塩の特徴を有していた。即ち、得られた生成物は、ＳＡＰＯ−３４シリコアルミノリン酸塩のＸＲＤパターンには存在しないブロードピークである、面間隔６．６０Å付近（回折角２θ＝１３．４°付近）、５．２４Å付近（回折角２θ＝１６．９°付近）及び４．１７Å付近（回折角２θ＝２１．３°付近）にブロードピークを有していた。
【００９７】
乾燥後の生成物を誘導結合プラズマ発光分析装置（ＩＣＰ）により組成分析を行ったところ、酸化物換算で下記の組成を有していた。
【００９８】
（Ｓｉ０．０８Ａｌ０．５０Ｐ０．４２）Ｏ２
【００９９】
得られたシリコアルミノリン酸塩は、ＣＨＡ構造とＡＥＩ構造の連晶比（Ｉｎｔｅｒｇｒｏｗｔｈ  ｒａｔｉｏ）がＣＨＡ／ＡＥＩ比で３５／６５であった。
【０１００】
結晶構造保持率は１００％であり、高い結晶構造保持率であった。
【０１０１】
（固体酸量の測定）
実施例１と同様な方法で、シリコアルミノリン酸塩を焼成、水和処理し、その固体酸量の測定を行った。その結果、焼成後のシリコアルミノリン酸塩の固体酸量は０．８０ｍｍｏｌ／ｇ、及び、水和処理後のシリコアルミノリン酸塩の固体酸量は０．５１ｍｍｏｌ／ｇであり、水和処理後の固体酸維持率は６４％であった。
【０１０２】
水蒸気吸着等温線から、相対圧力０．０５〜０．３０における水蒸気吸着量は２２．１６（ｇ／１００ｇ）であった。
【０１０３】
実施例３
結晶化の温度を１７５℃とした以外は、実施例２と同様の操作を行った。
【０１０４】
生成物について、銅Ｋα線を線源とする粉末Ｘ線回折装置（マックサイエンス：ＭＰＸ３）により得たＸ回折パターンから、ピーク位置の面間隔値（ｄ値）とそのピークの相対強度を求めて表４に示す。
【０１０５】
【表４】
2014065029.tif 000006
【０１０６】
表４に示す通り、本発明の結晶性シリコアルミノリン酸塩の特徴、即ち、ＳＡＰＯ−３４シリコアルミノリン酸塩の粉末Ｘ線回折パターンには存在しない面間隔６．６０Å付近（回折角２θ＝１３．４°付近）、５．２４Å付近（回折角２θ＝１６．９°付近）及び４．１７Å付近（回折角２θ＝２１．３°付近）にブロードピークを有していた。
【０１０７】
乾燥後の生成物を誘導結合プラズマ発光分析装置（ＩＣＰ）により組成分析を行ったところ、酸化物換算で下記の組成を有していた。
【０１０８】
（Ｓｉ０．０８Ａｌ０．５０Ｐ０．４２）Ｏ２
【０１０９】
得られたシリコアルミノリン酸塩は、ＣＨＡ構造とＡＥＩ構造の連晶比（Ｉｎｔｅｒｇｒｏｗｔｈ  ｒａｔｉｏ）がＣＨＡ／ＡＥＩ比で４０／６０であった。
【０１１０】
結晶構造保持率は８３％であり、高い結晶構造保持率であった。
【０１１１】
（固体酸量の測定）
実施例１と同様な方法で、シリコアルミノリン酸塩を焼成、水和処理し、その固体酸量の測定を行った。その結果、焼成後のシリコアルミノリン酸塩の固体酸量は０．９４ｍｍｏｌ／ｇ、及び、水和処理後のシリコアルミノリン酸塩の固体酸量は０．５５ｍｍｏｌ／ｇであり、水和処理後の固体酸維持率は５８％であった。
【０１１２】
水蒸気吸着等温線から、相対圧力０．０５〜０．３０における水蒸気吸着量は２０．９（ｇ／１００ｇ）であった。
【０１１３】
（カルシウム担持ＳＡＰＯ−４７の製造）
焼成して水素型としたシリコアルミノリン酸塩を乾燥重量で７．０ｇ量り取り、硝酸カルシウム四水和物（キシダ化学：試薬特級）０．３８ｇを純水２．７５ｇに溶解した硝酸カルシウム溶液をこれに滴下した後、乳鉢で１０分間混練した。
【０１１４】
混練後の試料を１１０℃で一晩乾燥した後、空気中、５５０℃で２時間焼成してカルシウム含有シリコアルミノリン酸塩を得た。カルシウム担持量は０．９１重量％であった。
【０１１５】
カルシウム担持シリコアルミノリン酸塩の水蒸気吸着等温線から、相対圧力０．０５〜０．３０における水蒸気吸着量は２１．８（ｇ／１００ｇ）であった。
【０１１６】
比較例１
水２４４ｇ、８５％リン酸水溶液（キシダ化学：特級試薬）２７９ｇ、３０％コロイダルシリカ（日産化学：ＳＴ−Ｎ３０）１３５ｇ、３５％テトラエチルアンモニウムヒドロキサイド（アルファーエイサー）１１５９ｇ、７７％擬ベーマイト（サソール：Ｐｕｒａｌ  ＳＢ）１８３ｇを混合し、次の組成の反応混合物を調製した。
【０１１７】
Ｐ２Ｏ５／Ａｌ２Ｏ３（モル比）＝０．８８
ＳｉＯ２／Ａｌ２Ｏ３（モル比）＝０．５
Ｈ２Ｏ／Ａｌ２Ｏ３（モル比）＝５０
ＴＥＡＯＨ／Ａｌ２Ｏ３（モル比）＝２
（ＴＥＡＯＨは、有機鉱化剤として使用するテトラエチルアンモニウムヒドロキサイドを表す。）
【０１１８】
この反応混合物を４０００ｍＬのステンレス製密閉耐圧容器に入れ、２７０ｒｐｍで撹拌しながら２００℃で９２時間保持した。
【０１１９】
生成物をろ過、水洗後、１１０℃で一晩乾燥した後、６００℃で２時間焼成した。
【０１２０】
生成物について、銅Ｋα線を線源とする粉末Ｘ線回折装置（マックサイエンス：ＭＰＸ３）により得たＸＲＤパターンから、ピーク位置の格子面間隔値（ｄ値）とそのピークの相対強度を求めて表５に示す。
【０１２１】
【表５】
2014065029.tif 000007
【０１２２】
表５に示す通り、ＳＡＰＯ−３４の格子面間隔−相対強度の特徴を有していた。
【０１２３】
乾燥後の生成物を誘導結合プラズマ発光分析装置（ＩＣＰ）により組成分析を行ったところ、酸化物換算で下記の組成を有していた。
【０１２４】
（Ｓｉ０．１２Ａｌ０．４９Ｐ０．３９）Ｏ２
【０１２５】
結晶構造保持率は４１％であり、結晶構造保持率が低下していた。
【０１２６】
（固体酸量の測定）
実施例１と同様な方法で、ＳＡＰＯ−３４を焼成、水和処理し、その固体酸量の測定を行った。その結果、焼成後のＳＡＰＯ−３４の固体酸量は１．０６ｍｍｏｌ／ｇ、及び、水和処理後のＳＡＰＯ−３４の固体酸量は０．４２ｍｍｏｌ／ｇであり、水和処理後の固体酸維持率は４０％であった。
【０１２７】
水蒸気吸着等温線から、相対圧力０．０５〜０．３０における水蒸気吸着量は１５．６（ｇ／１００ｇ）であり、低い吸着量であった。２５℃で測定した水蒸気吸着等温線を図２に示す。
【０１２８】
図１の実施例１の水蒸気吸着等温線と比較すると、比較例１は、相対圧力０．０５〜０．３０における水蒸気吸着量が小さかった。これより、実施例１のシリコアルミノリン酸塩の方が、８０℃の飽和水蒸気中に８日間保存した時の結晶構造保持率が高く、耐水性に優れ、結果として８０℃の飽和水蒸気中に８日間保存した後の水蒸気吸着量が高い。
【産業上の利用可能性】
【０１２９】
本発明の水蒸気吸脱着剤は、吸着式ヒートポンプシステム、デシカント空調システム、湿度調整壁剤、湿度調整用シートなどの水蒸気吸脱着剤として使用することができる。
【図１】
2014065029.tif 000009
【図２】
2014065029.tif 000010